СЫРЬЕВАЯ СМЕСЬ ДЛЯ ИЗГОТОВЛЕНИЯ ОБЛИЦОВОЧНОЙ ПЛИТКИ
CRUDE MIXTURE FOR MAKING FACING TILE

Изобретение относится к составам сырьевых смесей, которые могут быть использованы в производстве облицовочной плитки.
Известна сырьевая смесь, содержащая, мас.%: глина 14,0-40,0; шлак никелевого производства 51,0-78,0; вода - остальное [1].
Задачей изобретения является повышение морозостойкости изделий, полученных из сырьевой смеси.
Технический результат достигается тем, что сырьевая смесь для изготовления облицовочной плитки, содержащая глину, воду, дополнительно включает волластонит, пегматит и кварцевый песок при следующем соотношении компонентов, мас.%: глина 38,0-40,0; волластонит 5,0-7,0; пегматит 24,0-25,0; кварцевый песок 6,0-8,0; вода 22,0-25,0.
Для приготовления сырьевой смеси могут быть использованы качественные беложгущиеся глины любых месторождений.
В таблице приведены составы сырьевой смеси для изготовления облицовочной плитки.
Таблица
Компоненты
Состав, мас.%
1
2
3
Глина
40,0
39,0
38,0
Волластонит
5,0
6,0
7,0
Пегматит
25,0
24,5
24,0
Кварцевый песок
8,0
7,0
6,0
Вода
22,0
23,5
25,0
Морозостойкость, циклы
~200
~200
~200
º
º
Компоненты дозируют в требуемых количествах, размалывают до порошкообразного состояния и смешивают. Из полученной сырьевой смеси пластическим способом формуют облицовочную плитку, которую сушат до влажности не более 6% и при температуре 1080-1130С обжигают. Затем на поверхность обожженной плитки наносят слой глазури и при температуре 850-900С проводят второй обжиг.
Источники информации
1. SU 606841, С04B 27/04, 1978.